FR 2709423 A1 19950310 FR 9310360 A 19930830 La présente invention est relative à un réservoir imprégnable d'une solution de principe actif pour être utilisé dans un dispositif ionophorétique d'administration transdermique de médicaments, et, plus particulièrement, à un tel réservoir chargé d'un matériau divisé imprégnable avec cette solution. La présente invention a aussi pour but de fournir un procédé de fabrication d'un tel réservoir. L'administration transdermique de médicaments assistée par ionophorèse est une technique aujourd'hui bien connue, qui a fait l'objet de nombreuses publications telles que, par exemple, la demande de brevet européen No. 409067 et la demande internationale de brevet WO 92/10235 auxquelles on pourra se référer pour plus de détail concernant les caractéristiques essentielles de cette technique médicale. Celle-ci consiste à appliquer contre la peau d'un patient un réservoir d'un principe actif en solution et à forcer le passage à travers la peau d'une forme ionisée de ce principe actif, par l'action d'un champ électrique convenablement orienté. Pour ce faire une électrode plane est plaquée sur le réservoir et une différence de potentiel électrique est établie entre cette électrode et une électrode voisine, éventuellement plaquée directement sur la peau du patient. L'électrode plaquée sur le réservoir est polarisée de manière à repousser les ions du principe actif sous la peau du patient pour qu'ils passent dans l'appareil circulatoire de celui-ci. Dans l'état actuel de la technique, le réservoir est couramment constitué d'un hydrogel susceptible d'être imprégné de la solution de principe actif. Il n'est pas chargé en permanence de cette solution. On le conserve en effet à l'état sec, pour éviter des problèmes de stabilité, par exemple ceux résultant de contamination et/ou d'incompatibilité de matériaux, et on l'imbibe de la solution immédiatement avant l'emploi. Pour la commodité de cet emploi, il est alors nécessaire que l'imprégnation de l'hydrogel contenu dans le réservoir s'effectue rapidement, en un temps de l'ordre de la minute par exemple. L'imprégnation de l'hydrogel doit aussi être homogène et complète. La présente invention a précisément pour but de réaliser un tel réservoir, à chargement rapide, complet et homogène. La présente invention a aussi pour but de fournir un procédé de fabrication d'un tel réservoir qui soit exploitable industriellement, c'est-à-dire un procédé capable de fournir un volume de production important à un prix de revient de fabrication aussi contenu que possible. On atteint ces buts de l'invention, ainsi que d'autres qui apparaîtront à la lecture de la description qui va suivre, avec un réservoir chargé d'un matériau divisé imprégnable avec une solution de principe actif, remarquable en ce qu'il comprend a) une feuille de support en un matériau lacunaire perméable à la solution et propre à contribuer à la tenue mécanique du réservoir, b) une couche de particules du matériau imprégnable et c) une couche de substratage interposée entre une face de la feuille de support et la couche de particules pour retenir ces dernières sur la feuille, cette couche de substratage étant constituée d'une substance miscible avec la solution de principe actif. L'utilisation d'un matériau particulaire imprégnable permet de disposer d'une grande surface d'absorption de la solution de principe actif, ce qui accélère l'imprégnation du réservoir. L'épaisseur de la couche de particules est, de préférence, de l'ordre de grandeur de la dimension moyenne de celles-ci ce qui assure un étalement rapide et homogène de la solution dans le réservoir. La miscibilité de la couche de substratage avec la solution de principe actif qui devra imprégner le réservoir assure la continuité électrique entre ce réservoir et une électrode conçue pour le recevoir. Pour être fixé sur une telle électrode appartenant à un dispositif ionophorétique d'administration transdermique de médicaments, le réservoir peut être garni d'une feuille adhésive double face accolée à la feuille de support sur la face de celle-ci qui est opposée à celle enduite de la couche de substratage, cette feuille adhésive étant régulièrement ajourée pour assurer un contact électrique entre la solution et l'électrode. Suivant l'invention, la couche de substratage du réservoir est constituée, de préférence, par l'une des substances du groupe formé par la glycérine, la diacétine, l'homoacétine, le polyéthylène glycol. Suivant l'invention, encore, le matériau divisé imprégnable qui garnit le réservoir est choisi de préférence parmi les dérivés cellulosiques tels que lthydroxypropylméthylcellulose, lthydroxyéthylcellulose, l'hydroxypropylcellulose, la carboxyméthylcellulose, la méthylcellulose, les polymères et copolymères de l'acide acrylique, de l'acide méthacrylique et de leurs esters, les gels de polyalkylène glycol, la polyvinyl pyrrolidone et ses dérivés, l'alcool polyvinylique, le polyacrylamide et dérivés, les gommes naturelles, les dérivés amylacés hydrosolubles et les copolymères (vinyl méthyl étheranhydride maléique). L'invention fournit aussi un procédé de fabrication du réservoir suivant la présente invention, remarquable en ce que a) on enduit une face de la feuille de support avec une couche adhésive d'un produit de substratage et b) on poudre la couche ainsi formée avec des particules du matériau imprégnable par la solution de principe actif. La feuille de support prend la forme d'une bande défilant dans un poste d'enduction d'une face de cette bande avec le produit de substratage, puis dans un poste de poudrage de la couche de ce produit formée sur la bande. Suivant un mode de réalisation préféré de la présente invention, le poudrage de la bande s'opère par tamisage des particules du matériau imprégnable au-dessus de la couche adhésive de substratage. La bande ainsi fabriquée circule à grande vitesse dans une machine de fabrication ce qui assure un grand volume de production à coût réduit. La bande est ensuite automatiquement soudée et tronçonnée et les pièces obtenues constituent des réservoirs suivant l'invention. D'autres caractéristiques et avantages de la présente invention apparaîtront à la lecture de la description qui va suivre et à l'examen du dessin annexé dans lequel - la figure 1 est une vue en perspective et en coupe d'un mode de réalisation préféré du réservoir suivant l'invention, - la figure 2 est une vue agrandie du détail repéré A sur la figure 1, qui fait apparaître les diverses couches de produit constituant le réservoir suivant l'invention, et - les figures 3, 4 et 5 sont des schémas de divers postes d'une machine conçue pour mettre en oeuvre le procédé de fabrication, suivant l'invention, du réservoir des figures 1 et 2. Comme représenté sur la figure 1, le réservoir suivant l'invention prend la forme d'une pièce plate, rectangulaire, typiquement d'une surface de 6 cm x 2 cm, par exemple. Il doit comprendre un matériau imprégnable avec une solution de principe actif et doit être capable de retenir de 1 à 2 ml de cette solution, par exemple. Pour ce faire, le réservoir comprend essentiellement une feuille de support 1 en un matériau lacunaire, imprégnée d'une couche 2 d'une substance de substratage déposée sur une face de la feuille 1 et présentant une surface propre à retenir par adhérence une couche 3 de particules d'un matériau divisé imprégnable avec une solution de principe actif. La couche adhésive 2 imprègne elle-même les lacunes de la feuille de support 1, ce qui assure une bonne adhérence de cette couche sur cette feuille. Les particules 4,,4,,4,,4,, etc... du matériau imprégnable sont régulièrement distribuées sur la couche adhésive 2 et retenues par cette couche dans cette distribution. La couche 3 offre ainsi une grande surface d'absorption, grâce au cumul des surfaces des particules, lorsqu'on l'imprègne avec une solution de principe actif. L'absorption de cette solution en est fortement accélérée. L'étalement uniforme de la solution dans la couche est aussi favorisé par la faible épaisseur, de l'ordre de grandeur du diamètre moyen des particules, et la planéité de cette couche. Suivant un premier mode de réalisation du réservoir suivant l'invention, celui-ci peut être constitué des seules couches 1, 2 et 3. Cependant, suivant un mode de réalisation préféré, on renforce la cohésion du réservoir par une feuille de couverture 5 qui recouvre la couche des particules 4i pour assurer que celles-ci restent bien maintenues contre la feuille de support 1. Le réservoir ainsi constitué doit être fixé, du côté de la feuille de support 1, sur une électrode formée, par exemple, d'une couche conductrice d'argent/chlorure d'argent. Cette fixation s'opère commodément à l'aide d'une feuille adhésive double face initialement solidaire soit du réservoir soit de l'électrode. Suivant l'invention, on améliore l'adhérence de cette feuille sur le réservoir en plaquant sur la face 1l de la feuille de support 1, une feuille 6 en un matériau ajouré telle qu'une grille à mailles fines, réalisée en un matériau électriquement isolant pour éviter tout court-circuit. La feuille 6 est soudée à la feuille de support au niveau des extrémités de celle-ci voisines de ses bords transversaux 16,17, de même que la feuille de couverture 5. Une face de la feuille adhésive double face (non représentée) est collée contre la grille 6, elle-même plaquée contre la feuille de support 1, l'autre face de la feuille adhésive étant destinée à être appliquée contre la surface de l'électrode. On remarquera qu'en l'absence de la grille, la feuille adhésive ne pourrait adhérer à la feuille de support, imprégnée de glycérine, par exemple, constituant la substance de substratage, comme on le verra plus loin. La cohésion de l'ensemble du réservoir est assurée par les soudures formées au voisinage des bords 16,17. La continuité électrique du réservoir, depuis la feuille de couverture 5 jusqu'à l'électrode adhérant à la grille 6, est assurée en utilisant des matériaux lacunaires pour constituer les feuilles 1 et 5 et une couche de substratage 2 miscible avec la solution de principe actif. Cette solution est injectée dans le réservoir à l'aide d'une seringue, par exemple, juste avant l'application de l'ensemble réservoir/électrode sur la peau d'un patient, en vue d'une administration transdermique de médicaments assistée par ionophorèse. La solution imbibe alors les particules 4i, la couche de substratage 2 et les feuilles lacunaires 1 et 5. La feuille adhésive double face qui fixe le réservoir sur l'électrode est elle-même réalisée avec un support et des produits adhésifs conducteurs de l'électricité. La continuité électrique au niveau de la feuille adhésive peut aussi être obtenue en ajourant ladite feuille de manière que la solution de principe actif puisse venir mouiller l'électrode à travers cette feuille. Divers matériaux peuvent être utilisés pour constituer les feuilles ou couches 1 à 6. C'est ainsi que, pour les feuilles 1 de support et 5 de couverture (facultative) on propose, suivant l'invention, d'utiliser un matériau tissé ou non-tissé, un feutre, une grille ou une feuille de mousse de matière plastique à pores ouverts, de faible épaisseur. Ce matériau doit être suffisamment fin et ajouré, de grammage préférentiellement compris entre 10 et 50 g/m2 et de préférence de l'ordre de 15 g/m2, pour qu'un gel, formé à partir des particules 4i imprégnées de la solution de principe actif, puisse le traverser. Les substances constituant les feuilles 1 et 5 sont de préférence des polymères : polyéthylène, polypropylène, polyamide, polyester, polyuréthanne, cellulose, viscose, copolymère oléfinique, polychlorure de vinyle, polymère cellulosique, acrylique ou méthacrylique. La couche de substratage 2 dont on imprègne la feuille de support 1 est constituée par un liquide miscible avec la solution aqueuse de principe actif. Ce liquide doit être suffisamment visqueux pour ne pas couler de la feuille de support 1 qu'il imprègne, et suffisamment adhésif pour retenir les particules 4i absorbantes déposées sur la surface ainsi imprégnée de cette feuille de support. Sa viscosité est comprise de préférence entre 100 et 1000 cps. On peut utiliser à cet effet de la glycérine, de la diacétine, de l'homoacétine, un polyéthylène glycol (ou polyoxyéthylène) de faible masse moléculaire, ou toute substance présentant des caractéristiques équivalentes que l'homme de métier pourra identifier et choisir à l'aide de ses connaissances normales. La substance constituant les particules absorbantes 4i est de préférence choisie parmi les polymères hydrophiles ou hydrosolubles. Elle se présente alors sous forme de poudre, de paillettes ou de fibres. Cette forme divisée favorise la répartition du liquide par capillarité à la surface de l'électrode. Cette substance est choisie parmi les suivantes, prises séparément ou en mélange - dérivés cellulosiques tels que hydroxypropyl-méthyl cellulose, hydroxyéthylcellulose, hydroxypropylcellulose, carboxyméthylcellulose, méthylcellulose, - polymères et copolymères de l'acide acrylique, de l'acide méthacrylique et de leurs esters, super absorbants, - polyéthylène glycol, polypropylène glycol, - polyvinyl pyrrolidone et dérivés, - alcool polyvinylique, - polyacrylamide et dérivés, - gommes naturelles, gomme guar, gomme xanthane, pectine, carraghénane, farine de caroube, polysaccharides en général, - dérivés amylacés hydrosolubles, - copolymères (vinyl méthyl éther-anhydride maléique). Les particules 4i peuvent aussi être obtenues par broyage d'une couche solide réalisée à partir d'un mélange des produits cités ci-dessus, éventuellement additionné de fibres textiles hydrophiles comme le coton. Cette technique est préférée au dépôt direct sur la feuille de support 1, dûment substratée, d'un mélange de différentes substances et de fibres textiles. Suivant l'invention, les particules obtenues présentent de préférence un diamètre moyen compris entre 80 Um et 250 ym, elles sont déposées en une fine couche de 300 ym environ avec un grammage de 30 à 250 g/m2, sur une couche de substratage d'une épaisseur variant entre 100 et 200 ym. On a remarqué que le dépôt d'une couche de substratage tel que de la glycérine sur une feuille de support lacunaire en non-tissé par exemple, fait apparaître une certaine irrégularité de la surface de cette couche qui recopie", en quelque sorte, la surface lacunaire irrégulière sur laquelle elle a été déposée. Pour pallier cet inconvénient, suivant la présente invention, on peut enduire la feuille de nontissé d'un hydrogel de polyoxyéthylène ou autre substance équivalente, préalablement au dépôt de la couche de glycérine. Pour ce faire, on peut disposer la feuille de support 1 sur une feuille protectrice pelable, telle qu'un papier siliconé, de manière à donner à l'ensemble une tenue mécanique suffisante. On procède ensuite à l'enduction de la feuille par l'une quelconque des techniques d'enduction connues, au rouleau, à la râcle, etc... et on sèche ensuite la feuille de non-tissé ainsi enduite. Après l'enlèvement de la feuille de papier siliconé, il apparaît que les deux faces de la feuille de support présentent une surface très lisse. On peut utiliser à cet effet un hydrogel de polyoxyéthène d'une masse moléculaire de 300000 vendue par la société belge JANSSEN CHEMICA, en solution à 2%. La surface ainsi lissée du non-tissé peut ensuite recevoir une couche de glycérine d'épaisseur régulière et de bon état de surface. On se réfère maintenant aux figures 3 à 5 du dessin annexé pour décrire un procédé de fabrication préféré du réservoir suivant la présente invention. Suivant ce procédé, on commence par déposer sur la feuille de support 1 une couche du produit de substratage, de la glycérine par exemple, à raison d'environ 75 g/m2. Pour ce faire, on forme une bande du matériau, non-tissé par exemple, constituant la feuille 1 de support et on la double d'une bande conforme d'un papier protecteur siliconé pelable qui renforce sa tenue mécanique. On peut alors faire défiler la bande dans un poste de couchage de la glycérine. On a représenté schématiquement à la figure 3 un tel poste. La bande 1 et son papier siliconé sont entraînés par un rouleau 7 motorisé sous une râcle 8 qui règle l'épaisseur de la couche en retenant un ménisque 9 de glycérine formant réserve, réalimentée par des moyens (non représentés) bien connus de l'homme de l'art. Bien entendu d'autres techniques d'enduction connues pourraient être utilisées en lieu et place de celles illustrées à la figure 3. C'est ainsi que l'on pourrait procéder par enduction au rouleau de transfert, par calandrage, par foulardage, par pulvérisation, ou par diverses techniques utilisées en impression telles que par exemple la sérigraphie. La bande enduite de glycérine est entraînée dans un poste de poudrage tel que, par exemple, celui représenté à la figure 5. Celui-ci comprend une trémie 9 dont le fond est fermé par un tamis 10, éventuellement vibrant. Un hydrogel déshydraté en poudre, constituant le matériau imprégnable de solution de principe actif du réservoir selon l'invention, est disposé dans la trémie. La poudre tombe du tamis sur une rampe 11 qui distribue régulièrement la poudre sur la surface de la couche de glycérine formée sur la bande 1 de support qui circule sous cette rampe, grâce à l'entraînement développé par un rouleau motorisé 12. Celui-ci sert aussi à peler la bande 13 de papier siliconé qui supporte jusqu'alors la bande 1. Celle-ci garnie de la couche 3 d'hydrogel en poudre fixée sur la surface de la couche de glycérine, passe ensuite dans le poste représenté à la figure 5 pour être complexée avec une bande de couverture 5, au niveau d'un rouleau 14, et une bande de la grille 6, au niveau d'un rouleau 15, dans l'hypothèse où de tels éléments 14,15 sont incorporés au réservoir suivant l'invention. La liaison des bandes 1,5 et 6 entre elles pourrait être renforcée par diverses techniques telles que la soudure par calandrage à chaud en des points régulièrement distribués sur la surface des bandes accolées, ou leur assemblage par des points de colle distribués de même. La bande de complexe ainsi formée est finalement thermoscellée ou soudée au niveau des bords transversaux 16 et 17 de chaque réservoir fabriqué (voir figure 1) puis tronçonnée au niveau de ces bords pour individualiser chaque réservoir. On notera qu'il n'est pas nécessaire de souder celui-ci sur ses quatre bords. Le procédé de fabrication décrit ci-dessus, qui fait appel à une bande défilant en continu, soudée et tronçonnée automatiquement, autorise des cadences de production élevées et donc des coûts de fabrication réduits, conformément aux objectifs annoncés en préambule de la présente description. Bien entendu l'invention n'est pas limitée aux modes de réalisation décrits et représentés qui n'ont été donnés qu'à titre d'exemple. C'est ainsi que des techniques de poudrage autres que le tamisage pourraient être utilisées, par exemple le soufflage de la poudre par des buses, le passage de la bande enduite du produit à surface adhésive dans un lit fluidisé de poudre, etc .... De même, le réservoir peut former un tout avec l'électrode et l'adhésif double-face être utilisé pour les plaquer l'un sur l'autre. REVENDICATIONS 1. Réservoir imprégnable d'une solution de principe actif pour être utilisé dans un dispositif ionophorétique d'application transdermique de médicaments, ce réservoir, chargé d'un matériau divisé imprégnable avec cette solution, étant caractérisé en ce qu'il comprend a) une feuille de support (1) en un matériau lacunaire perméable à la solution et propre à contribuer à la tenue mécanique du réservoir, b) une couche (3) de particules du matériau imprégnable, et c) une couche (2) de substratage interposée entre une face de la feuille de support et la couche (3) de particules pour retenir ces dernières sur la feuille de support (1), cette couche (2) de substratage étant constituée d'une substance miscible avec la solution de principe actif. 2. Réservoir conforme à la revendication 1, caractérisé en ce que l'épaisseur de ladite couche (2) de particules est de l'ordre de grandeur de la dimension moyenne de ces particules. 3. Réservoir conforme à l'une quelconque des revendications 1 et 2, caractérisé en ce qu'il est garni d'une feuille adhésive double-face accolée à la feuille de support (1) sur la face de celle-ci qui est opposée à celle enduite de la couche (2) de substratage. 4. Réservoir conforme à la revendication 3, caractérisé en ce que ladite feuille adhésive est collée par son autre face sur une couche métallique constituant une électrode. 5. Réservoir conforme à l'une quelconque des revendications 3 et 4, caractérisé en ce qu'une feuille (6) en un matériau ajouré est interposée entre la feuille de support (1) et la feuille adhésive double-face. 6. Réservoir conforme à l'une quelconque des revendications 1 à 5, caractérisé en ce que la feuille de support (1) en matériau lacunaire est imprégnée d'un hydrogel de polyoxyéthylène, préalablement au dépôt de la couche de substratage. 7. Réservoir conforme à l'une quelconque des revendications 1 à 6, caractérisé en ce qu'il comprend une feuille de couverture (5) en un matériau lacunaire, recouvrant la couche (3) de particules du matériau imprégnable. 8. Réservoir conforme à l'une quelconque des revendications 1 à 7, caractérisé en ce que les diverses feuilles et couches le composant sont conformes et soudées les unes aux autres par des bords. 9. Réservoir conforme à l'une quelconque des revendications 1 à 8, caractérisé en ce que la feuille de support (1) est réalisée en un des produits du groupe constitué par les produits tissés ou non-tissés, un feutre, une grille, une mousse poreuse, en un composé polymère du groupe constitué par le polyéthylène, le polypropylène, les polyamides, les polyesters, le polyuréthanne, la cellulose, la viscose, les copolymères oléfiniques, le polychlorure de vinyle, les polymères cellulosiques, acryliques ou méthacryliques. 10. Réservoir conforme à l'une quelconque des revendications 1 à 9, caractérisé en ce que la couche (2) de substratage est constituée de l'une des substances du groupe constitué par : la glycérine, la diacétine, l'homoacétine, le polyéthylène glycol. 11. Réservoir conforme à l'une quelconque des revendications 1 à 10, caractérisé en ce que le matériau divisé imprégnable est constitué de l'une des substances du groupe formé par : les dérivés cellulosiques tels que 1' hydroxypropyl -méthylcellulose, lthydroxyéthylcellulose, l'hydroxypropylcellulose, la carboxyméthylcellulose, la méthylcellulose, les polymères et copolymères de l'acide acrylique, de l'acide méthacrylique et de leurs esters, les gels de polyalkylène glycol, la polyvinyl pyrrolidone et ses dérivés, l'alcool polyvinylique, le polyacrylamide et dérivés, les gommes naturelles, les dérivés amylacés hydrosolubles et les copolymères (vinyl méthyl étheranhydride maléique). 12. Réservoir conforme à la revendication 11, caractérisé en ce que le matériau divisé imprégnable est constitué de particules de 80 ym à 250 ym, la couche (3) de ce matériau déposée sur la couche (2) de substratage présentant une épaisseur maximale de 300 Hm environ. 13. Réservoir conforme à l'ensemble des revendications 7 et 9, caractérisé en ce que la feuille de couverture (5) et la feuille de support (1) sont constitués en des substances polymères du même groupe. 14. Réservoir conforme à l'une quelconque des revendications 5 à 13, caractérisé en ce que la feuille (6) en matériau ajouré est constituée par une grille, un feutre, un produit tissé ou non-tissé, en matière polymère. 15. Procédé de fabrication d'un réservoir conforme à l'une quelconque des revendications 1 à 14, caractérisé en ce que (a) on enduit une face de la feuille de support (1) avec une couche adhésive (2) d'un produit de substratage et (b) on poudre la couche ainsi formée avec des particules (4i) du matériau imprégnable par la solution de principe actif. 16. Procédé conforme à la revendication 15, caractérisé en ce que la feuille de support (1) prend la forme d'une bande défilant dans un poste d'enduction (7,8) d'une face de cette bande avec la substance de substratage puis dans un poste de poudrage (9,10,11) de la couche de cette substance formée sur la bande. 17. Procédé conforme à la revendication 16, caractérisé en ce que la bande en défilement est doublée par une bande (13) en un matériau de protection pelable. 18. Procédé conforme à la revendication 17, caractérisé en ce que la bande doublée est imprégnée d'un hydrogel de polyoxyéthylène, puis séchée, avant de passer dans le poste d'enduction (7,8) de la substance de substratage. 19. Procédé conforme à l'une quelconque des revendications 17 et 18, caractérisé en ce que, à la sortie du poste de poudrage (9,10,11), la bande de protection (13) est pelée et la bande (1,2,3) substratée et poudrée est ensuite pincée entre une bande de couverture (5) en un matériau ajouré recouvrant la couche (3) de poudre et une bande de grille (6) appliquée contre l'autre face de la bande substratée et poudrée (1,2,3). 20. Procédé conforme à la revendication 19, caractérisé en ce que le produit en bande obtenu est soudé régulièrement aux dimensions finales d'un réservoir puis découpé suivant ces soudures (16,17) pour individualiser chaque réservoir. 21. Procédé conforme à la revendication 19, caractérisé en ce que le produit en bande obtenu est calandré à chaud pour renforcer sa cohésion. 22. Procédé conforme à l'une quelconque des revendications 15 à 21, caractérisé en ce qu'on tamise les particules du matériau imprégnable pour former une couche de telles particules sur la couche adhésive de substratage (2).